40~55重量のガラス粉末と45~60重量の無機フィラーとを配合焼成されてなり、前記ガラス粉末のガラス組成が、重量でSiO2を55~60、Al2O3を11~12、CaOを16~18、ZnOを0~4含有しており、且つ実質的にPbO、MgOおよびAs2O3、Sb2O3を含有しないことを特徴とする無鉛白色ガラスセラミックス組成物。前記ガラス粉末が、長石系結晶を析出する結晶性ガラスであることを特徴とする請求項1に記載の無鉛白色ガラスセラミックス組成物。L90以上およびC4以下の白色度を有することを特徴とする請求項1又は2に記載の無鉛白色ガラスセラミックス組成物。基板焼成時の反りが005mm以下であることを特徴とする請求項1乃至3の何れか1項に記載の無鉛白色ガラスセラミックス組成物。前記ガラス粉末と無機フィラーを配合焼成後、主結晶相として長石系結晶であるアノーサイトおよびコランダム結晶を析出し、かつ全体の結晶相の割合が70以上であることを特徴とする請求項1乃至4の何れか1項に記載の無鉛白色ガラスセラミックス組成物。本発明は、上記問題に鑑み、環境汚染がなく、且つ低融点低抵抗金属と同時焼成可能で基板の反りが少なく、白色性が強い無鉛ガラスセラミックス組成物を提供することを目的とする。発明者らは、上記課題を解決すべく研究を重ねた結果、SiO2Al2O3CaO系のガラスと無機フィラーからなるガラスセラミックス組成物が、低融点低抵抗金属と同時焼成可能で基板の反りが少なく、ガラス粉末のCaOとZnOの含有量を調整することにより、低軟化性と白色性の両方を実現可能であることを見出し、本発明を完成するに至った。すなわち、本発明は40~55重量のガラス粉末と45~60重量の無機フィラーを配合焼成されてなり、該ガラス粉末のガラス組成が、重量でSiO2を55~60、Al2O3を11~12、CaOを16~18、ZnOを0~4含有しており、且つ実質的にPbO、MgOおよびAs2O3、Sb2O3を含有しないことを特徴とする無鉛白色ガラスセラミックス組成物を提供する。本発明に係る無鉛白色ガラスセラミックス組成物は、低融点低抵抗金属と900°C以下の温度で同時に焼成することができる。また、本発明に係る無鉛白色ガラスセラミックス組成物は、反りの小さな焼成基板を作製することができる。また、本発明に係る無鉛白色ガラスセラミックス組成物は、L90以上およびC4以下の白色度を有する焼成基板を作製することができる。更に、本発明に係る無鉛白色ガラスセラミックス組成物は、PbOやAs2O3およびSb2O3を使用しないため環境汚染がない。以下、本発明に係る無鉛白色ガラスセラミックス組成物の実施形態について説明する。本発明に係る無鉛白色ガラスセラミックス組成物は、40~55重量のガラス粉末と45~60重量の無機フィラーを配合焼成されてなり、該ガラス粉末のガラス組成が、重量でSiO2を55~60、Al2O3を11~12、CaOを16~18、ZnOを0~4含有しており、且つ実質的にPbO、MgOおよびAs2O3、Sb2O3を含有しないことを特徴とし、焼成後のガラスセラミックス基板がL90以上およびC4以下の白色度を有することを特徴とするものである。本発明に係る無鉛白色ガラスセラミックス組成物のガラス粉末について説明する。SiO2は、ガラスのネットワークフォーマーであるとともにアノーサイト結晶の主成分で必須成分である。SiO2の含有量は55~60重量が好ましい。55重量未満ではガラスの化学的耐久性が低下するとともに、結晶の析出量が低下する。60重量を超えるとガラスの溶融が困難となる。Al2O3は、分相性を抑制するとともに曲げ強度を増大させ、さらに長石系結晶の主成分で必須成分である。Al2O3の含有量は11~12重量が好ましい。11重量未満ではアノーサイト単独結晶相が析出せず、複合結晶相となり強度が低下してしまう。12重量を超えるとガラスの溶融性が困難となる。CaOは、ガラスの溶融温度を低下させるとともに、アノーサイト結晶の主成分で必須成分である。CaOの含有量は16~18重量が好ましい。16重量未満では、結晶の析出量が低下し、18重量を超えると反射率の低下を招く。ZnOは、ガラスの溶融温度を低下させるとともに膨張係数を低下させ、屈折率を上昇させる効果があり添加することが好ましい。しかしながら、4重量を超えて添加すると紫外領域の吸収が増大し、薄黄色に発色し白色性の低下を招いてしまう。そのため含有量は4重量以下にすることが好ましい。B2O3は、ガラスの溶融性を向上させる物質である。B2O3の含有量は0~5重量が好ましい。B2O3の含有量が5重量を超えると分相を起こしやすくなる。P2O5およびFは結晶の析出を促進させる成分であり、P2O5は0~4重量、Fは002重量含有させるのが好ましい。P2O5が4重量を超えるまたはFが02重量を超える場合には結晶の粗大化が促進され、平滑な基板を得ることが困難となる。また、溶融性を向上させる目的でNa2OおよびK2Oを添加することが好ましい。ただし、結晶化度の低下を招く恐れがあるため、添加量は合計で5重量以下とすることが望ましい。化学的耐久性の向上と焼成時の反射率向上を目的としてZrO2や無色希土類物質を添加することができる。過剰に添加すると溶融温度および焼成温度を増大させてしまうため、添加量はそれらの合計で3重量以下とすることが好ましい。MgOは分相を促進させる成分であるため、添加しないことが望ましい。また、PbO、As2O3、Sb2O3は環境負荷物質であるため、添加しない。析出結晶は、前期参考文献にもあるとおり高耐熱性、高強度の観点からアノーサイトが好ましい。前記ガラス組成物は、乾式粉砕、水系または有機系溶媒を用いた湿式粉砕により粒径を調整しながらガラス粉末にされる。該ガラス粉末の平均粒径は、3.0μm程度に調整され、最大粒径は20μm以下とすることが好ましい。平均粒径は、レーザー散乱式粒度分布測定機を用いて、D50値より測定される。混合される無機フィラーとしては、高強度を実現するためにアルミナ、高反射率を実現するためにチタニアを使用することができる。粒径は焼成時の基板の反り防止と均一な結晶を析出させるため、ガラス粉末とそろえることが好ましい。また、熱伝導率を上昇させるためには、アルミナフィラーを40重量以上含有させることが望ましい。さらに、反射率Lを増大させるために、5重量以下のチタニアを含有させることが好ましい。ガラス粉末と無機フィラーの混合量は、ガラス粉末を40~55重量、無機フィラーを45~60重量とすることが好ましい。該ガラス粉末が40重量以下では、焼結温度の上昇を招き、析出結晶量が減少する。55重量以上では、焼成時に基板の反りの増大を招く。実施例以下、本発明を詳細に説明するが、本発明はこれらの実施例に限定されるものではない。ガラス粉末の作製表1に示す組成となるように原料を調合混合し、白金坩堝を用いて1450°Cで4時間溶融後、急冷しガラスを形成した。得られたガラスは、乾式媒体ミルで粉砕し、D50-3.4μm、D90-12μmのガラス粉末を作製した。無機フィラーの作製アルミナ粉末を湿式ボールミルで粉砕し、D50-3.0μm、D90-8μmの無機フィラーを作製した。チタニア粉末は、粒径が0.1μmと小さいため粉砕は行わなかった。ガラス粉末と無機フィラーの混合組成物の作製作製したガラス粉末と無機フィラーを表1に示す配合比で秤量し、ミキサーで充分混合した。軟化点の測定粉砕した混合組成物の軟化点を示差熱分析を用いて測定した。焼成基板の作製得られた混合組成物にバインダーを添加し、厚みが01mmとなるようにドクターブレード法を用いて50×50mmのグリーンシートを作製した。得られたグリーンシートを各ガラスの軟化点で焼結し、無鉛ガラスセラミックス基板を作製した。反りの測定焼成後の基板を、非接触三次元測定装置を用いて測定した。白色度測定分光光度計により、300~800nmの範囲の透過率測定を行い、そのスペクトルデータにおいて色彩計算を行いLおよびCを算出した。析出結晶の同定および結晶化度の測定X線回折装置により、20~70度の範囲で測定を行い、ピーク位置から結晶種の同定を行い、ハーマンズ法による結晶化度の算出を行った。得られた結果を表2に示す。表2は、作製したセラミックス基板の特性を示す。表2に示すように、反りが小さく、L90以上でありCが4以下の白色度の高い焼成基板を作製することができた。